FR 2233469 A1 19750110 FR 7321698 A 19730614 La présente invention concerne une matière décorative pour tenture comprenant une feuille de papier à une surface de laquelle est fixée une étoffe qui est destinée à améliorer les propriétés superficielles du papier. On connaît déjà des matières pour tentures comprenant une feuille dc- papier a une surface de iaquelle est fixée une étoffe à texture ajourée ou grossière,par exemple de la toile ou du tissu de chanvre. Des matières de ce type sont coûteuses à fabriquer étant donné que les tissus eux-mêmes sont coûteux,et elles sont difficiles à manipuler à cause de leur structure. En outre, les effets décoratifs oui peuvent entre obtenus en utilisant des tissus sont assez limités car, en dehors des limitations de dessins imposées par le tissu proprement dit ce dernier ne peut pas être facilement imprime. Selon la présente invention, une matière pour tenture comprend une feuille de papier à une surface de laquelle est fixée une étoffe non tissée liée. L'étoffe non tissée liée peut entre une feuille continue ou peut Btre discontinue de manière que des régions de la feuille de papier ne soient pas recouvertes par l'étoffe. Dans ce dernier cas, il peut être souhaitable d'utiliser un papier coloré qui peut entre de même couleur que l'étoffe ou d'une couleur différente selon l'effet désiré. Toutefois, lorsque l'étpffe non tissée liée est une feuille continue et qu'elle recouvre complètement la feuille de papier, il est préférable que le papier soit de même couleur que l'étoffe non tissée liée de manière que toute variation de l'épaisseur de l'étoffe non tissée liée soit dissimulée et ne nuise pas à l'aspect du produit. Une étoffe non tissée liée convenable pèse de 68 à 170 grammes par mètre- carré. L'ensemble fibreux peut entre collé de diverses manières par exempte en l'imprégnant d'un adhésif sous-forme pulvérulente ou en solution,ou par un adhésif fusible. Toutefois, il est pré- férable que l'ensemble fibreux contienne une certaine proportion de fibres potentiellement adhésives qui peuvent entre rendues adhésives par- un traitement convenable par exemple par chauffage ou par application d'un solvant ou d'un plastifiant pour lier les fibres non activées et former l'étoffe non tissée liée.Bien que les fibres potentiellement adhésives puissent être de nature homogène, la Demanderesse préfère utiliser des fibres dites "conjuguées" qui, en coupe transversale, présentent au moins deux composants dont l'un peut être rendu adhésif par un trai- tement convenable d'activation dans des conditions qui n'affectent pas le ou les autres composants. Pour faciliter la production et réduire le prix de revient, les fibres du type conjugué sont de préférence à deux composants, ctest-à-dire quelles sont constituées par deux composants continus sur leur longueur, les deux composants étant en un polymère synthétique fibrogène, et l'un des -composants pouvant être rendu adhésif dans des conditions qui ntaffectent pas sensiblement vautre composant. le terme "fibre" est considéré comme englobant des filaments continus ainsi que des "fibres discontinues". le composant potentiellement adhésif doit occuper naturellement au moins une partie de la surface périphérique de la fibre.Des fibres à deux composants du type à gaine et Ame ou du type c8té à côté conviennent, et le polymère fibrogène peut être un polyester X un polyamide ou une polyoléfine, par exemple le polypropy lène. Des fibres convenables à deux composants sont celles fa briquées,par Imperial Chemical Industries Limited sous la marque déposée "Cambrelle". Il est avantageux d'utiliser des fibres de 1,5 à 18 deniers et de préférence de 3 à 12 deniers. De préférence, les fibres sont du type discontinu d'une longueur comprise entre 2,5 et 10 centimètres. Le composant potentiellement adhésif de la fibre du type conjugué peut entre activé par solvatation ou,en variante,par un traitement thermique qui est destiné à ramollir ou à faire fondre le composant potentiellement adhésif à une température qui n'affecte pas sensiblement le ou les autres composants. Ces deux techniques d'activation sont décrites en détail dans le brevet britannique N0 1 073 182. En dehors des fibres potentiellement adhésives par exemple du type conjugué, l'ensemble fibreux à partir duquel l'étoffe non tissée liée est préparée peut comporter et comporte avantageusement aussi une ou plusieurs fibres à un seul composant qui ne sont pas affectées par le traitement utilisé pour activer les propriétés potentiellement adhésives. Ces fibres peuvent Qtre de nature synthétique ou naturelle,par exemple des fibres de coton ou de laine. Toutefois, il est avantageux qu'une proportion d'au moins 5% et de préférence d'au moins 30* des fibres de l'ensemble fibreux soit potentiellement adhésive, par exemple des fibres à-deu composants. les fibres utilisées, quelles soient du type conjugué ou à un seul composant ou des deux types, peuvent être frisées. Certaines fibres du type conjugué sont capables de friser à cause de la disposition dissymétrique et des propriétés de retrait différentes de leurs composants, par exemple des fibres à deux composants disposés câte à côte ou formant une âme et une gaine disposées excentriquement. Avec de telles fibres, le frisage peut etre produit pendant le même traitement que pour lier l'ensemble des fibres. Bes fibres à un seul composant peuvent être frisées naturellement ou elles peuvent être frisées artificiellement par des techniques connues de meme que les fibres du type conjugué. La Demanderesse a découvert que la présence de fibres frisées dans l'étoffe améliore ia texture superficielle d cette dernière. Les fibres peuvent présenter une section modifiée,par exemple une section trilobée, en cornière ou en T. Ces fibres peuvent être soit à un seul composant1 soit du type conjugué et)dans ce dernier cas, le composant potentiellement adhésif peut former une branche en coupe transversale. La Demanderesse a constaté qu'en utilisant des fibres ayant une section modifiée convenable, qn obtient une étoffe non tissée liée ayant un effet étincelant qui améliore l'aspect de la tenture. De préférence, les fibres sont teintes d'une manière convenable avant de les mettre sous la forme de l'ensemble fibreux. L'ensemble fibreux peut être éventuellement aiguilleté avant d'être lié et la Demanderesse a découvert qu'en aiguilletant l'ensemble avec des aiguilles N 36 (norme britannique). à une densité comprise entre 31 et' 46 aiguilles par centimètre carré, on obtient une texture superficielle très intéressante ayant un aspect lainé. l'ensemble fibreux à partir-duquel l'étoffe non tissée liée est préparée peut être réalisé de plusieurs façons différentes, en grande partie selon la nature des fibres qui le constituent. lorsqu'on utilise des fibres discontinues, ltensemble fibreux à partir duquel l'étoffe non tissée liée est préparée en liant les fibres ensembles, peut entre réalisé par le procédé classique de cardage, de-pose au mouillé ou de pose à l'air et, si nécessaire,avec entrecroisement des nappes. Des ensembles fibreux constitués de filaments continus peuvent être réalisés par exemple en déposant les filaments continus à partir d'un dispositif de projection sur une -surface collectrice en mouvement. Après avoir préparé l'ensemble fibreux, on le traite pour lier les fibres. Comme indiqué plus haut, le type de traitement de liaison dépend de la nature des fibres qui constituent l'en- semble fibreux. - Après avoir lié l'ensemble fibreux, il est préférable, de le gaufrer. Commodément, on le- réalise - en faisant passer étoffe non tissée liée dans la zone de-serrage de deux- rouleaux dont l'un présente une surface gravée, dans des conditions de température et de pression dans lesquelles l'étoffe peut être. comprimée ou déformée d'une manière'permanente. Des zones choisies de-l'étoffe non tissee liée correspondant aux parties non gravées du rouleau gravé sont comprimées pour leur donner une surface sensiblement plane. Les zones restantes correspondant aux parties gravées du rouleau, ne sont pas comprimées et elles conservent distinctement leur surface initiale. Une matière préférée pour tenture selon l'invention est une matière présentant un dessin en une ou plusieurs couleurs imprimé sur la surface à, découvert de l'étoffe.' le dessin peut 8tre imprimé sur l'étoffe non tissée liée avant ou après sa fixation à la feuille de papier. Toutefois, il est préférable que le dessin soit imprimé sur l'étoffe avant qu'elle ne soit fixée à la feuille de papier. Commodément, avec une étoffe non tissée liée qui est comprimée dans des zones déterminées par un bouleau gravé, on utilise également ce dernier pour appliquer une encre d'impression colorée d'une nuance différente de celle de l'étoffe dans des zones déterminées (correspondant aux zones comprimées) pour former un dessin sur étoffe. La matière pour tenture de l'invention peut utiliser une feuille de papier qui ne contient que des fibres cellulosiques, mais la feuille de papier peut éventuellement contenir un mélange de fibres cellulosiques et de fibres artificielles, par exemple de "Nylon", de rayonne ou de substances acryliques.Elle peut également contenir des chargesdes pigmentsJdes résines ou autres additifs couramment utilisés dans la fabrication du papier. la feuille de papier doit dtre suffisamment robuste pour conférer à la tenture une résistance à la déchirure et une stabilité dimensionnelle convenables, et on utilise commodément une feuille de papier d'une épaisseur allant jusqu'à 0,635 mm, par exemple de 0,152 à O, 635 mm et de préférence de 0,152 à 0,305 mm. le papier proprement dit peut être produit à partir d'une pite de bois chimique ou bien il peut être souhaitable, pour des raisons d'économie,de produire le papier à partir d'un mélange de pites de bois mécanique et chimique en utilisant par exemple jusqu'à 85% en poids de la pâte de bois mécanique. Si on le désire, la feuille de papier peut être enduite d'une couche de fond pigmentée avant de la fixer à l'étoffe non tissée liée. Il est préférable que la couche de fond soit d'une couleur identique ou analogue à celle de l'étoffe non tissée liée de fa çon que si l'étoffe non tissée liée utilisée ne recouvre pas entièrement le papier, l'aspect du produit n'en soit pas altéré. Par conséquent, on peut utiliser des étoffes non liées plus légères, ce qui permet de fabriquer un produit moins coûter. Dans la fabrication de la tenture selon l'invention, la feuille de papier et l'étoffe non tissée peuvent entre fixées ensemble par stratification en utilisant un adhésif convenable entre elles. On peut avoir recours à des compositions adhésives activées par l'eau, comme cell base de dérivés cellulosiques ou d'amidons solubles et d'éthers d'amidon.Toutefois, la Demanderesse applique de préférence une couche d'une matière thermoplastique telle que l'acétate de polyvinyle,le chlorure de polyvinyle ou le polyéthylène au papier et fixe l'étoffe: non tissée au papier enduit en appliquant une pression pendant que la matière thermoplastique est encore à l'état plastique. lorsque l'étoffe non tissée liée et la feuille de papier sont stratifiées, il importe que l'aspect superficiel de la feuille de papier ne soit pas altéré. La surface à découvert du papier de la tenture, c'est-àdire la surface qui est fixée au mur, doit entre traitée d'une certaine façon, par exemple en enduisant la surface d'une couche de résine ou cire synthétique qui permet d'enlever facilement la tenture du mur après l'avoir fixée au moyen d'un adhésif eonve- nable. Cette surface de la tenture peut entre également enduite d'un adhésif qui peut entre activé par lteausla chaleur ou la pression L'exemple suivant est donné à titre illustratif,mais non limitatif de l'invention. EXEMPLE On,produit une étoffe liée de la manière suivante On mélange 2,27 kg de fibres du type conjugué teinte, de 3 deniers par fibre, d'une--longueur de 38,1 mm, présentant six frisures par centimètre, et comportant deux composants sous la forme d'une âme et d'une gaine, l'Ame constituant 50% de la fi bre et se composant de "Nylon 66", tandis que la gaine est en "Nylon 6" (ces fibres du type conjugué sont fabriquées par Imperial Chemical Industries Limited sous la marque déposée "Cambrelle") avec 2,27 kg de fibres de "Nylon 66" de 3 deniers par fibre, d,'une longueur de 38,1 mm comportant six frisures par centimètre,qui ont été teintes en la même couleur que les fibres du type conjugue. On traite le mélange sur la machine de Carnet et on entrecroise les nappes pour produire un ensemble fibreux qui est ensuite aiguilleté des deux côtés sur un métier à aiguilles du type Bywater en utilisant des aiguilles N 36 (norme britannique) à une densité totale de 46 perforations par centimètre carré et à une pénétration des aiguilles de 12,7 mm. Dans cet état, Ensemble fibreux pèse 102 grammes/mètre carré. On fait passer l'ensemble fibreux aiguilleté dans une chambre dans laquelle on injecte à-travers la bande un mélange de 90% de vapeur d'eau et de 10% d'air à une température de 2250C.L'ensemble traversela chambre à une vitesse de 4,5 mètres par minute et sa durée de séjour dans la chambre est de 16 secondes. le traitement à l'air chaud et à la vapeur d'eau ramollit la gaine de "Nylon 6" des fibres du type conjugué et il se forme des liaisons entre les fibres aux points où les fibres du type conjugué se touchent. Immédiatement après avoir quitté la chambre, l'étoffe non tissée liée chaude passe dans la zone de serrage de deux rouleaux rotatifs en papier inoxydable. L'un des rouleaux est lisse et l'autre présente une gravure d'une profondeur d'environ 12,7 mm. Les rouleaux ne sont pas chauffés directement, mais sont exposés aus-gaz s'échappant de la chambre. l'étoffe non tissée est comprimée et déformée d'une manière permanente dans zones déterminées correspondant aux parties non gravées du rouleau gravé pour donner à la bande une surface sensiblement plane. Les autres zones de l'étoffe, correspondant aux parties gravées du rouleau, ne sont pas comprimées et conservent la surface caractéristique de l'étoffe aiguilletée. Par conséquent, il en résulte une étoffe non tissée aiguilletée présentant une configuration en relief, la zone configurée ayant une surface sensiblement plane. On stratifie l'étoffe non tissée liée avec une base de papier pour tentu d'une force de 737 grammes qui a été enduite avec une solution (22 de matière solide) d'amidon dans l'eau à raison de 15 grammes par mètre carré. On effectue la stratification en faisant passer la bande et le papier enduit dans la zone de serrage de deux rouleaux rotatifs. le stratifié- est fixé à un mur en utilisant un adhésif pour papier de tenture vendu-par Imperial Chemical Industries Limites sous la marque déposée "Dulite", une légère couche de adhésif étant appliquée à la surface du papier du stratifié. Il va de soi que de nombreuses modifications peuvent être apportées à la matière décrite sans sortir du cadre de l'invention. REVENDI CATI ONS 1. Matière pour tenture comprenant une feuille de papier à une surface de laquelle est fixée une étoffe, matière caractérisée en ce que étoffe est du type non tissée liée. 2. Matière selon la revendication 1, caractérisée en ce que étoffe non tissée liée comprend des fibres du type conjugué liées ensemble par une matière provenant du composant potentiellement adhésif des-fibres du type conjugué. 3. Matière selon la revendication 1 ou 2, caractérisée en ce que étoffe non tissée liée est une feuille continue. 4. Matière selon l'une quelconque des revendications 1, 2, et 3, caractérisée en ce que la feuille de papier est colorée au moins du côté auquel étoffe non tissée est fixée, en la même couleur que l'étoffe. 5. Matière selon l'une quelconque des revendications 1 à 4, caractérisée en ce que les fibres qui constituent l'étoffe présentent un titre compris entre 1,5 et 18 deniers. 6. Matière selon l'une qaelconque des revendications 2 à 5, caractérisée en ce que étoffe non tissée liée comprend au moins 30 % de fibres du type conjugué. 7. Matière selon ltune quelconque des revendications 1 à 6, caractérisée en ce que des zones déterminées de l'étoffe non tissée liée sont comprimées de manière à présenter une surface sensiblement plane, les zones restantes présentant une surface lainée ou duvetée. 8. Matière selon l'une quelconque des revendications 1 à 7, caractérisée en ce qutun dessin en une ou plusieurs couleurs est imprimé sur la surface à découvert de l'étoffe non tissée liée. 9. Matière selon la revendication 7, caractérisée en ce que les zones comprimées détermmnées de l'étoffe non tissée liée sont d'une couleur différente de celle des zones lainées ou duvetées de ladite étoffe.